(57)【要約】【課題】  ヘアライン金属調を所望の形状で部分的に形成することができる転写フィルム、および、部分的なヘアライン金属調の意匠を備えた金属調成形品の製造方法を提供する。【解決手段】  基材フィルム１１の一方の面上に、離型層１２、保護層１３、金属薄膜層１４、接着層１５を順次積層して有するとともに、前記基材フィルム１１の前記一方の面、または前記保護層１３にヘアライン状凹凸を設けた転写フィルムであって、前記接着層１５は、所望の形状で部分的に前記金属薄膜層１４上に設け、前記金属薄膜層１４上の前記接着層１５の非形成部分には、前記接着層１５の形状の逆パターン状に被覆層１６を設けたことを特徴とする転写フィルム。そして、この転写フィルムを用いた金属調成形品の製造方法。【選択図】  図１
2013146987.tif 000002
【特許請求の範囲】
【請求項１】
基材フィルムの一方の面上に、離型層、保護層、金属薄膜層、接着層を順次積層して有するとともに、前記基材フィルムの前記一方の面、または前記保護層にヘアライン状凹凸を設けた転写フィルムであって、前記接着層は、所望の形状で部分的に前記金属薄膜層上に設け、前記金属薄膜層上の前記接着層の非形成部分には、前記接着層の形状の逆パターン状に被覆層を設けたことを特徴とする転写フィルム。
【請求項２】
接着層は熱可塑性樹脂であり、被覆層は熱硬化性樹脂であることを特徴とする請求項１に記載の転写フィルム。
【請求項３】
請求項１または請求項２に記載の転写フィルムを用い、転写フィルムの接着層および被覆層側を樹脂成形品の表面に密着させ、転写フィルムの基材フィルム側から熱を加えて接着層を樹脂成形品表面に接着させた後に基材フィルムを剥離することにより、樹脂成形品表面にヘアライン金属調を所望の形状で部分的に形成することを特徴とする金属調成形品の製造方法。
【請求項４】
請求項１または請求項２に記載の転写フィルムを用い、転写フィルムの基材フィルム側が金型キャビティに面するように金型内に配置し、金型内に成形樹脂を流し込み、成形樹脂の冷却固化後に基材フィルムを剥離することにより、樹脂成形品表面にヘアライン金属調を所望の形状で部分的に形成することを特徴とする金属調成形品の製造方法。
【発明の詳細な説明】
【技術分野】
【０００１】
本発明は、ヘアライン金属調の意匠を形成するための転写フィルム、および、この転写フィルムを用いたヘアライン金属調の意匠を備えた成形品の製造方法に関する。
【背景技術】
【０００２】
ヘアライン金属調の意匠は、その外観に高品位な印象を有するため、パソコンや携帯電話等の電気製品、テレビや冷蔵庫等の家電製品、自動車の内装部品や外装部品、化粧品容器など種々の製品の外装部を装飾する方法として採用されている。
【０００３】
従来、ヘアライン金属調の意匠を備えた成形品を得る方法として、ヘアライン金属調の意匠を予め転写シートとして設けておき、この転写シートからヘアライン金属調の意匠を転写で樹脂成形品に付与する方法がある。この様な方法に用いられるヘアライン金属調の意匠を有する転写シートとしては、例えば、特許文献１に開示されているように、基材シートの片面に切削加工等によりヘアライン状の凹凸を形成し、離型剤による離型層、樹脂等による保護層を設け、この保護層の上にアルミニウム蒸着等で金属薄膜層を形成し、その上に熱接着性の接着層を設けた転写シートが知られている。また、特許文献２に開示されているように、基材シートの片面に離型剤による離型層、樹脂等による保護層を設け、この保護層面に切削加工等によりヘアライン状の凹凸を形成し、この凹凸面にアルミニウム蒸着等で金属薄膜層を形成し、その上に熱接着性の接着層を設けた転写シートが知られている。
【先行技術文献】
【特許文献】
【０００４】
【特許文献１】特開２０１０−１９４９９３号公報
【特許文献２】特公昭５９−４９９１９号公報
【発明の概要】
【発明が解決しようとする課題】
【０００５】
近年は、例えば、携帯電話の液晶表示部は透明としその周囲の枠部のみをヘアライン金属調の意匠とする等、ヘアライン金属調を所望の形状で部分的に樹脂成形品に形成する方法が求められている、
【０００６】
しかしながら、特許文献１および特許文献２に開示の転写シートを用いた場合は、樹脂成形品の全面にヘアライン金属調の意匠を付与するには適しているが、ヘアライン金属調を所望の形状で部分的に樹脂成形品に形成することには適さない。すなわち、上記の転写シートを用いてヘアライン金属調を所望の形状で部分的に樹脂成形品に形成する方法としては、特許文献２に開示のように、所望の形状の加熱加圧板を用い上記転写シートの基材シート側から熱と圧力とを部分的に加えて、樹脂成形品に転写する方法が知られている。また、上記の転写シートを所望の形状に切断加工し、この加工した転写シートを樹脂成形品に転写する方法が知られている。しかし、上記の部分的に加熱加圧する方法や切断加工して転写する方法は、生産性が悪いばかりでなく、複雑な形状や微細な形状を転写して形成することが出来ないなど、意匠的に外観上望ましいものを得ることは困難であった。
【０００７】
本発明は、上記課題を解決するもので、複雑な形状や微細な形状でも生産性良く、ヘアライン金属調を所望の形状で部分的に形成することができる転写フィルム、および、部分的なヘアライン金属調の意匠を備えた金属調成形品の製造方法を提供することを目的とするものである。
【課題を解決するための手段】
【０００８】
上記目的を達成するために、本発明の転写フィルムは、基材フィルムの一方の面上に、離型層、保護層、金属薄膜層、接着層を順次積層して有するとともに、前記基材フィルムの前記一方の面、または前記保護層にヘアライン状凹凸を設けた転写フィルムであって、前記接着層は、所望の形状で部分的に前記金属薄膜層上に設け、前記金属薄膜層上の前記接着層の非形成部分には、前記接着層の形状の逆パターン状に被覆層を設けたことを特徴とする。
【０００９】
そして、本発明の金属調成形品の製造方法は、上記本発明の転写フィルムを用い、転写フィルムの接着層および被覆層側を樹脂成形品の表面に密着させ、転写フィルムの基材フィルム側から熱を加えて接着層を樹脂成形品表面に接着させた後に基材フィルムを剥離することにより、樹脂成形品表面にヘアライン金属調を所望の形状で部分的に形成することを特徴とする。
【００１０】
また、本発明の金属調成形品の製造方法の他の方法は、上記本発明の転写フィルムを用い、転写フィルムの基材フィルム側が金型キャビティに面するように金型内に配置し、金型内に成形樹脂を流し込み、成形樹脂の冷却固化後に基材フィルムを剥離することにより、樹脂成形品表面にヘアライン金属調を所望の形状で部分的に形成することを特徴とする。
【発明の効果】
【００１１】
本発明の転写フィルムによれば、接着層は、所望の形状で部分的に金属薄膜層上に設けるとともに、金属薄膜層上の接着層の非形成部分には、前記接着層の形状の逆パターン状に被覆層を設けたので、接着層のみを部分的に設けた構成とは異なり、接着層を設けた転写部と被覆層を設けた非転写部との間に、明確な接着特性の差違が設定でき、複雑な形状や微細な形状のヘアライン金属調を、所望の形状で部分的に形成することができる転写フィルムとなる。
【００１２】
そして、本発明の金属調成形品の製造方法によれば、上記本発明の転写フィルムを用いるので、複雑な形状や微細な形状のヘアライン金属調を部分的に有する成形品を、生産性良く製造することができ、優れた金属調成形品の製造方法となる。
【図面の簡単な説明】
【００１３】
【図１】本発明の一実施の形態における転写フィルムの断面図
【図２】転写法による本発明の金属調成形品の製造方法を説明するための断面図
【発明を実施するための形態】
【００１４】
以下、本発明の実施の形態について図面を参照しながら説明する。なお、実施の形態の全体において、同一または対応する部分については、同一の符号を付す。
【００１５】
図１は、本発明の一実施の形態における転写フィルムの断面図である。図１に示すように、本発明の転写フィルム１０は、基材フィルム１１の一方の面上に、離型層１２、保護層１３、金属薄膜層１４を順次積層して有するとともに、基材フィルム１１の一方の面、または保護層１３にヘアライン状凹凸（図示せず）を設けた転写フィルムであって、接着層１５は、所望の形状で部分的に金属薄膜層１４上に設け、金属薄膜層１４上の接着層１５の非形成部分には、接着層１５の形状の逆パターン状に被覆層１６を設けている。
【００１６】
なお、以下では主に、ヘアライン状凹凸を基材フィルム１１の一方の面に設けた本発明の転写フィルムの例を説明するが、本発明の転写フィルムにおいては、ヘアライン状凹凸は保護層１３に設けても良い。
【００１７】
以下、本発明の一実施の形態における転写フィルムとその製造方法について、図１を参照しながら各層毎に順に説明する。
【００１８】
基材フィルム１１としては、ポリエステル系樹脂、ポリプロピレン系樹脂、塩化ビニル樹脂、ポリエチレン樹脂、ポリエチレンテレフタレート樹脂、ポリカーボネート樹脂、ナイロン樹脂、ビニロン樹脂、アセテート樹脂、ポリスチレン系樹脂、ポリアミド系樹脂、ポリアクリル系樹脂、ポリ塩化ビニル系樹脂などのプラスチックフィルムを使用することができる。中でも、好ましくは、ポリエチレンテレフタレートやポリエチレンナフタレート等からなる２軸延伸ポリエステル樹脂フィルムである。特に、２軸延伸ポリエチレンテレフタレートフィルムは平坦性が良く、加工によって形成されるヘアライン状凹凸によるヘアライン意匠を、ムラの無い均一な品質で実現できる点、および、比較的安価な点等で好ましい。なお、基材フィルム１１の厚さとしては、後述するヘアライン状凹凸の凹凸差よりも十分に大きければ、特に制限はなく、例えば、１２〜２５０μｍのものが使用できる。
【００１９】
基材フィルム１１の一方の面にヘアライン状凹凸を形成する方法としては、例えば、連続的に送られる基材フィルム１１の一方の表面をサンドペーパーベルトでヘアライン状に研削する方法がある。また、サンドペーパーベルトの代わりに、金属ブラシ、不織布に砥粒を付着させた研磨布、スチールウールなどを使用してもよい。
【００２０】
ヘアライン状凹凸の凹凸差は０．３〜１０μｍとするのが好ましい。０．３μｍに満たないと十分な凹凸感を得ることができず、１０μｍを超えると基材フィルム１１と離型層１２との剥離性が悪くなり、離型層１２、保護層１３、および金属薄膜層１４の一部が転写されずに基材フィルム１１側に残るため、樹脂成形品に転写して形成すべきヘアライン金属調の一部が欠落して意匠性が損なわれてしまうからである。
【００２１】
離型層１２としては、アクリル樹脂、アルキッド樹脂、メラミン樹脂等の公知の離型性を有する樹脂を用いて形成することができる。離型層１２の厚さとしては、０．０１〜２μｍの範囲が好ましい。離型層１２の形成方法としては、グラビアコート法、バーコート法、ナイフコート法、ロールコート法、ブレードコート法、ダイコート法などの塗工法が使用できる。
【００２２】
保護層１３としては、アクリル系樹脂、ポリエステル系樹脂、ポリ塩化ビニル系樹脂、セルロース系樹脂、ポリウレタン系樹脂、ポリ酢酸ビニル系樹脂などを用いて形成することができる。特に、保護層１３に硬度が必要な場合には、紫外線硬化性樹脂などの光硬化性樹脂、電子線硬化性樹脂などの放射線硬化性樹脂、熱硬化性樹脂などを用いることが好ましい。保護層１３の厚さとしては、０．５〜１０μｍの範囲が好ましい。なお、ヘアライン状凹凸を保護層１３に設ける場合には、保護層１３の厚さとしては、ヘアライン状凹凸の凹凸差よりも十分に大きければ良い。保護層１３の形成方法としては、離型層１２の形成と同様に、グラビアコート法、バーコート法、ナイフコート法、ロールコート法、ブレードコート法、ダイコート法などの塗工法が使用できる。
【００２３】
金属薄膜層１４としては、アルミニウム、クロム、チタニウム、ニッケル、インジウム、錫、金、銀、銅等の金属を用い、真空蒸着法、スパッタリング法、イオンプレーティング法などの公知の薄膜形成法により形成することができる。なお、本発明の転写フィルムを、フィルムの伸びが大きい樹脂成形品に転写する用途に適用する場合には、上記各種金属のなかでも、錫またはインジウムは、延性が大きく、伸びの大きい部分の金属薄膜層に微小なクラックが生じて外観不良となる不具合を防止できるので、好ましい。
【００２４】
なお、金属薄膜層１４の厚さは、金属光沢感が得られる程度の厚みであれば良く、また厚すぎると金属薄膜層自体の延伸性が悪くなる。従って、具体的には、５〜２００ｎｍの範囲が好ましい。
【００２５】
接着層１５は、後述する転写法や成形同時転写法などにより、本発明の転写フィルムを樹脂成形品に接着転写させるための層である。本発明の転写フィルムは、ヘアライン金属調を樹脂成形品に所望の形状で部分的に形成することを目的とする転写フィルムであるので、図１に示すように、接着層１５は、金属薄膜層１４上に所望の形状で部分的に設けている。
【００２６】
接着層１５の材料としては、転写法や成形同時転写法などにより樹脂成形品に転写する際に、転写時の加熱温度により軟化して粘着性を生ずる接着剤が好ましく、アクリル系樹脂、ポリ塩化ビニル系樹脂等の熱可塑性樹脂が好ましい。樹脂成形品の材質がアクリル系樹脂の場合は、アクリル系樹脂接着剤を用いることが好ましい。また、樹脂成形品の材質がフェニレンオキシド・スチレン系樹脂、ポリカーボネート系樹脂、スチレン共重合体系樹脂の場合は、これらの樹脂と親和性のあるアクリル系樹脂接着剤、ポリスチレン系樹脂接着剤、ポリアミド系樹脂接着剤などを選択して使用することが好ましい。接着層１５を所望の形状で部分的に形成する方法としては、グラビア印刷法やスクリーン印刷法などの印刷法が好ましい。接着層１５の厚さは、０．５〜５μｍの範囲が好ましい。
【００２７】
そして、被覆層１６は、本発明の転写フィルムを用いて転写法や成形同時転写法などにより、ヘアライン金属調を樹脂成形品に部分的に形成する際に、接着層１５の機能とは反対に、非転写部として転写されずに基材フィル側に残す機能を有する。このため、図１に示すように、被覆層１６は、接着層１５の形状の逆パターン状に、金属薄膜層１４上の接着層１５の非形成部分に設けている。被覆層１６を設けることにより、接着層１５のみを部分的に設けた構成とは異なり、接着層１５を設けた転写部と被覆層１６を設けた非転写部との間に、明確な接着特性の差違が設定でき、複雑な形状や微細な形状のヘアライン金属調を、所望の形状で部分的に形成することができる。
【００２８】
被覆層１６の材料としては、転写法や成形同時転写法などによる転写時の加熱温度によっても軟化しない樹脂材料が好ましく、エポキシ樹脂、エポキシメラミン樹脂、アミノアルキッド樹脂、メラミン樹脂、ユリア樹脂、シリコーン樹脂、フッ素樹脂等の熱硬化性樹脂を用いることが好ましい。被覆層１６の形成方法としては、接着層１５の形成と同様に、グラビア印刷法やスクリーン印刷法などの印刷法が好ましい。被覆層１６の厚さは、接着層１５の厚さとほぼ等しくすることが好ましい。
【００２９】
続いて、本発明の転写フィルムを用いて、本発明の金属調成形品を製造する方法について説明する。
【００３０】
本発明の金属調成形品を製造するための樹脂成形品に用いられる樹脂としては、例えば、ポリエチレン、ポリプロピレン等のポリオレフィン系樹脂、ポリスチレン系樹脂、ポリ塩化ビニル系樹脂、ポリ（メタ）アクリレート系樹脂、アクリル系樹脂、ポリアセタール樹脂、ポリエチレンテレフタレート、ポリブチレンテレフタレート等のポリエステル樹脂、ポリアミド樹脂、ポリカーボネート樹脂、ポリフェニレンサルファイド樹脂、ポリイミド樹脂等の公知の熱可塑性樹脂がいずれも使用できる。
【００３１】
まず、転写法によって、本発明の金属調成形品を製造する方法について、図２を参照しながら説明する。本発明の転写フィルム１０を用いて、樹脂成形品２０にヘアライン金属調を所望の形状で部分的に転写形成する転写法は、次のようにして行う。まず、樹脂成形品２０の表面に、転写フィルム１０の接着層１５および被覆層１６側を密着させる。次に、シリコンラバーなどの耐熱ゴム状弾性体を備えたロール転写機、アップダウン転写機などの転写機を用い、耐熱ゴム状弾性体を介して転写フィルム１０の基材フィルム１１側から温度８０〜２６０℃程度の条件で、熱を加える。これにより、接着層１５が樹脂成形品２０の表面に接着する（図２（Ａ））。そして、樹脂成形品２０が冷却した後に基材フィルム１１を剥がすと、接着層１５とともに、接着層１５を設けた転写部の金属薄膜層１４および保護層１３が樹脂成形品２０の表面に転写される（図２（Ｃ））。一方、被覆層１６を設けた非転写部の金属薄膜層１４および保護層１３が転写されずに基材フィルム１１側に残り、基材フィルム１１とともに剥離される（図２（Ｂ））。以上により、転写工程が完了し、樹脂成形品２０の表面にヘアライン金属調を所望の形状で部分的に形成した金属調成形品（図２（Ｃ））が得られる。
【００３２】
次に、成形同時転写法によって、本発明の金属調成形品を製造する方法について説明する。本発明の転写フィルムを用いて、樹脂成形品にヘアライン金属調を所望の形状で部分的に転写形成する成形同時転写法は、次のようにして行う。まず、可動型と固定型とからなる成形用金型内に、本発明の転写フィルムを基材フィルム１１側が金型キャビティに面するように金型内に配置する。そして、成形用金型を閉じた後、ゲートから成形樹脂を金型内に射出充填させ、樹脂を固化して樹脂成形品を形成するとともに、その表面に転写フィルムを接着させる。樹脂成形品を冷却した後、成形用金型を開いて樹脂成形品を取り出す。最後に、樹脂成形品から基材フィルム１１を剥がすと、接着層１５とともに、接着層１５を設けた転写部の金属薄膜層１４および保護層１３が樹脂成形品の表面に転写形成される。一方、被覆層１６を設けた非転写部の金属薄膜層１４および保護層１３が転写されずに基材フィルム１１とともに剥離される。以上により、成形同時転写工程が完了し、樹脂成形品の表面にヘアライン金属調を所望の形状で部分的に形成した金属調成形品が得られる。
【００３３】
上記の転写法および成形同時転写法によって得られる本発明の製造方法による金属調成形品は、複雑な形状や微細な形状のヘアライン金属調を、所望の形状で部分的に形成することができ、意匠性に優れ、多様な要望に応えられるものとなる。
【実施例】
【００３４】
以下に、本発明の転写フィルムおよび金属調成形品の製造方法について、実施例に基づき具体的に説明する。ただし、本発明は実施例に限定されるものではない。
【００３５】
まず、基材フィルム１１として、厚さ５０μｍのポリエチレンテレフタレートフィルム（東洋紡株式会社製、品番Ｅ５００１）を準備した。
【００３６】
この基材フィルム１１の表面をサンドペーパーで削って凹凸差が１μｍのヘアライン状凹凸を形成した。
【００３７】
次に、ヘアライン状凹凸を形成した基材フィルム１１のヘアライン状凹凸側に、離型層１２を形成した。離型層１２は、メラミン樹脂を用い、グラビアコート法により塗工し乾燥して、０．１μｍの厚さで形成した。
【００３８】
さらに、離型層１２の上に保護層１３を形成した。保護層１３は、アクリル樹脂を用い、グラビアコート印刷法により塗工し乾燥して、１μｍの厚さで形成した。
【００３９】
そして次に、保護層１３の上に真空蒸着法によりアルミニウムを蒸着して、厚さ５０ｎｍの金属薄膜層１４を形成した。
【００４０】
続いて、金属薄膜層１４の上にグラビア印刷法により、接着層１５を部分的に形成した。接着層１５は、樹脂成形品にヘアライン金属調を形成する目的の形状で部分的に設けた。接着層１５は、アクリル樹脂を用い、２μｍの厚さで形成した。
【００４１】
同様に、金属薄膜層１４の上にグラビア印刷法により、被覆層１６を形成した。被覆層１６は、接着層１５の形状の逆パターン状に、金属薄膜層１４上の接着層１５の非形成部分に設けた。被覆層１６は、メラミン樹脂を用い、２μｍの厚さで形成した。
【００４２】
以上により、本発明の実施例における転写フィルム１０の完成品が得られた。そして、この本発明の実施例における転写フィルム１０を用い、以下のようにして、樹脂成形品の表面にヘアライン金属調を所望の形状で部分的に形成した金属調成形品を作製した。
【００４３】
上記で得られた転写フィルム１０を、可動型と固定型とからなる射出成形用金型内に、転写フィルム１０を基材フィルム１１側が金型キャビティに面するように金型内に配置し、型締めした後、金型内に成形樹脂を流し込み、冷却固化して樹脂成形品を得た。得られた樹脂成形品から基材フィルム１１を剥離することによって、接着層１５を設けた転写部の金属薄膜層１４および保護層１３が樹脂成形品の表面に転写形成され、被覆層１６を設けた非転写部の金属薄膜層１４および保護層１３が転写されずに基材フィルム１１とともに剥離された。以上により、樹脂成形品の表面にヘアライン金属調を所望の形状で部分的に形成した金属調成形品を得た。
【００４４】
上記で得られた本発明の製造方法による金属調成形品は、複雑な形状や微細な形状のヘアライン金属調を、所望の形状で部分的に形成することができ、意匠性に優れたものとなった。
【産業上の利用可能性】
【００４５】
本発明に係る転写フィルムおよびこの転写フィルムを用いた金属調成形品の製造方法は、比較的簡易に、従来困難であったヘアライン金属調を複雑な形状や微細な形状で部分的に樹脂成形品に形成することでき、様々な技術分野、例えば、パソコンや携帯電話等の電気製品、テレビや冷蔵庫等の家電製品、自動車の内装部品や外装部品、化粧品容器など種々の製品の外装部を装飾する方法として、特に有用である。
【符号の説明】
【００４６】
１０  転写フィルム
１１  基材フィルム
１２  離型層
１３  保護層
１４  金属薄膜層
１５  接着層
１６  被覆層
２０  樹脂成形品
【図１】
2013146987.tif 000003
【図２】
2013146987.tif 000004
【手続補正書】
【提出日】平成24年7月13日(2012.7.13)
【手続補正１】
【補正対象書類名】特許請求の範囲
【補正対象項目名】全文
【補正方法】変更
【補正の内容】
【特許請求の範囲】
【請求項１】
基材フィルムの一方の面上に、離型層、保護層、金属薄膜層、接着層を順次積層して有するとともに、前記基材フィルムの前記一方の面、または前記保護層にヘアライン状凹凸を設けた転写フィルムであって、前記接着層は、所望の形状で部分的に前記金属薄膜層上に設けて転写部とし、前記金属薄膜層上の前記接着層の非形成部分には、前記接着層の形状の逆パターン状に被覆層を設けて非転写部とし、前記被覆層の厚さは、前記接着層の厚さとほぼ等しくしたことを特徴とする転写フィルム。
【請求項２】
接着層は熱可塑性樹脂であり、被覆層は熱硬化性樹脂であることを特徴とする請求項１に記載の転写フィルム。
【請求項３】
請求項１または請求項２に記載の転写フィルムを用い、転写フィルムの接着層および被覆層側を樹脂成形品の表面に密着させ、転写フィルムの基材フィルム側から熱を加えて接着層を樹脂成形品表面に接着させた後に基材フィルムを剥離することにより、樹脂成形品表面にヘアライン金属調を所望の形状で部分的に形成することを特徴とする金属調成形品の製造方法。
【請求項４】
請求項１または請求項２に記載の転写フィルムを用い、転写フィルムの基材フィルム側が金型キャビティに面するように金型内に配置し、金型内に成形樹脂を流し込み、成形樹脂の冷却固化後に基材フィルムを剥離することにより、樹脂成形品表面にヘアライン金属調を所望の形状で部分的に形成することを特徴とする金属調成形品の製造方法。
【手続補正２】
【補正対象書類名】明細書
【補正対象項目名】０００８
【補正方法】変更
【補正の内容】
【０００８】
上記目的を達成するために、本発明の転写フィルムは、基材フィルムの一方の面上に、離型層、保護層、金属薄膜層、接着層を順次積層して有するとともに、前記基材フィルムの前記一方の面、または前記保護層にヘアライン状凹凸を設けた転写フィルムであって、前記接着層は、所望の形状で部分的に前記金属薄膜層上に設けて転写部とし、前記金属薄膜層上の前記接着層の非形成部分には、前記接着層の形状の逆パターン状に被覆層を設けて非転写部とし、前記被覆層の厚さは、前記接着層の厚さとほぼ等しくしたことを特徴とする。